(57)【要約】【課題】分子量低下や着色が抑制され、かつ耐熱性および機械的特性に優れたポリエステル系樹脂組成物を提供する。【解決手段】ポリエステル系樹脂１００質量部と、分子内に炭素数８以上のアルキル基またはアルキレン基を１個以上および水酸基を１個含有するオニウム塩で有機カチオン処理された層状珪酸塩０．１〜２０重量部とからなる樹脂組成物。また、これを製造する方法、ならびに、前記樹脂組成物から各種成形方法によって得た成形体。【選択図】  なし【特許請求の範囲】
【請求項１】
ポリエステル系樹脂１００質量部と、分子内に炭素数８以上のアルキル基またはアルキレン基を１個以上および水酸基を１個含有するオニウム塩で有機カチオン処理された層状珪酸塩０．１〜２０重量部とからなる樹脂組成物。
【請求項２】
オニウム塩がイミダゾリウム塩であることを特徴とする請求項１記載の樹脂組成物。
【請求項３】
ポリエステル系樹脂が脂肪族ポリエステルまたはその共重合体であることを特徴とする請求項１記載の樹脂組成物。
【請求項４】
ポリエステル系樹脂と、有機処理された層状珪酸塩とを溶融混練することを特徴とする、請求項１ないし３のいずれかに記載の樹脂組成物の製造方法。
【請求項５】
有機処理された層状珪酸塩の存在下、ポリエステル系樹脂を形成するモノマーを重合することを特徴とする、請求項１ないし３のいずれかに記載の樹脂組成物の製造方法。
【請求項６】
請求項１ないし３のいずれかに記載の樹脂組成物を押出成形、射出成形、ブロー成形、発泡成形のいずれかの方法で成形して得られるフィルム、シートまたは成形体。
【発明の詳細な説明】
【０００１】
【発明の属する技術分野】
本発明は、ポリエステル系樹脂と有機カチオン処理層状珪酸塩とからなり、分子量低下や着色が抑制され、かつ耐熱性及び機械的特性に優れた樹脂組成物に関するものである。
【０００２】
【従来の技術】
樹脂の耐熱性や機械的強度を改善する方法として、従来よりタルク、マイカ、ガラス繊維等の無機充填剤の添加が行われているが、無機充填剤は多量添加しないと効果が発現しにくく、樹脂自身の透明性は全くそこなわれるばかりでなく、比重増大につながる問題点があった。これに対してモンモリロナイトや合成フッ素雲母等の膨潤性層状珪酸塩を樹脂中にナノレベルで分散させることで、少量の添加で物性を飛躍的に高める手法が知られており、ポリアミド系樹脂やポリエステル系樹脂に適用されてきた。
【０００３】
層状珪酸塩を樹脂中に分散させる際に、オニウム塩等で層間を有機カチオン処理しておくと分散性が向上することは公知である。例えば、芳香族ポリエステル系樹脂の場合では、特許文献１（Ａ）および特許文献２（Ｂ）には、芳香族ポリエステルと有機オニウム塩処理した層状珪酸塩、場合によっては相溶化剤との複合材料が開示されている。さらには、特許文献３（Ｃ）には芳香族ポリエステル樹脂と相溶性のある有機ホスホニウム塩で処理した合成雲母を用いることが提案されている。
【０００４】
また比較的低温でも主鎖の分解が起こりやすい脂肪族ポリエステルに関しては、例えばポリ乳酸／層状珪酸塩複合体について、本件出願人らはこれまでに、（１）層状珪酸塩の層間オニウム塩に長鎖アルキル基を導入することで層間挿入がある程度起こるものの、層間剥離は起こらないこと、（２）長鎖アルキル基１個と水酸基２個を含有するアンモニウム塩を用いた場合にようやく層間剥離が実現すること（特願２００１−２５０２３１（Ｄ）、特願２００２−６２００８（Ｅ）、および非特許文献１（Ｆ））を明らかにしている。
【０００５】
さらに、特許文献４には、環式アミジン化合物塩等の有機物で処理されたフィロシリケート（層状珪酸塩）を含む熱可塑性ポリマー系が開示されているが、特定の個数の水酸基を有する有機物とポリエステル系樹脂との組み合わせや、その効果については示唆されるものではなかった。
【０００６】
【特許文献１】
特開平３−６２８４６号公報
【特許文献２】
特開平７−１６６０３６号公報
【特許文献３】
特開２００２−３４８３６５号公報
【特許文献４】
特表２００２−５０４５８２号公報
【非特許文献１】
高分子論文集、５９巻、７６０頁、２００２年
【０００７】
【発明が解決しようとする課題】
上記（Ａ）（Ｂ）の場合では、層状珪酸塩の十分な劈開は起こらず、特に芳香族ポリエステルとの複合化においては２５０℃近くの高温条件にさらされるために、オニウム塩の分解またはオニウム塩によるポリエステル樹脂の分解による着色が顕著であった。（Ｃ）の熱安定性に優れるホスホニウム塩を用いた場合においても着色が避けられなかった。
【０００８】
脂肪族ポリエステルの場合も同様であり、分散性を高めるために（Ｅ）（Ｆ）で例示されているような、水酸基を２個以上有するアンモニウム塩を用いた場合は、層間剥離が可能であるものの、過剰の水酸基によるポリエステル系樹脂のアルコリシスが起こり、分子量低下および着色が顕著であった。
【０００９】
本発明は、上記の問題点を解決しようとするものであり、層状珪酸塩のナノレベルでの高度な分散性を維持しつつ、分子量低下や着色を抑制し、耐熱性及び機械的特性に優れたポリエステル系樹脂組成物を提供することにある。
【００１０】
【課題を解決するための手段】
本発明者らは、上記課題を解決するために鋭意研究を重ねた結果、特定のオニウム塩で有機処理した層状珪酸塩とポリエステル系樹脂との複合化によって、層状珪酸塩のナノレベルでの高度な分散性を維持しつつ、分子量低下や着色を抑制でき、耐熱性及び機械的特性に優れたポリエステル系樹脂組成物を提供できることを見いだし、本発明に到達した。
【００１１】
すなわち本発明の要旨は、次のとおりである。
（１）ポリエステル系樹脂１００質量部と、分子内に炭素数８以上のアルキル基を１個以上および水酸基を１個含有するオニウム塩で有機処理した層状珪酸塩０．１〜２０重量部とからなる樹脂組成物。
（２）オニウム塩がイミダゾリウム塩であることを特徴とする（１）記載の樹脂組成物。
（３）ポリエステル系樹脂が脂肪族ポリエステルまたはその共重合体であることを特徴とする請求項（１）または（２）記載の樹脂組成物。
（４）ポリエステル系樹脂と有機処理された層状珪酸塩とを溶融混練することを特徴とする、（１）ないし（３）のいずれかに記載の樹脂組成物の製造方法。
（５）有機処理された層状珪酸塩の存在下、ポリエステル系樹脂を形成するモノマーを重合することを特徴とする、（１）ないし（３）のいずれかに記載の樹脂組成物の製造方法。
（６）（１）ないし（３）のいずれかに記載の樹脂組成物を押出成形、射出成形、ブロー成形、発泡成形のいずれかの方法で成形して得られるフィルム、シートまたは成形体。
【００１２】
【発明の実施の形態】
以下、本発明を詳細に説明する。
本発明のポリエステル系樹脂組成物を構成するポリエステル系樹脂としては、ポリエチレンテレフタレート、ポリブチレンテレフタレート、ポリトリメチレンテレフタレート、ポリシクロヘキサンジメチレンテレフタレート、ポリエチレンナフタレート等の芳香族ポリエステル樹脂、ポリブチレンアジペートテレフタレート、ポリブチレンサクシネートテレフタレート、ポリエチレンサクシネートテレフタレート等の生分解性を有する芳香族／脂肪族ポリエステル共重合体、ポリエチレンサクシネート、ポリブチレンサクシネート、ポリ（ブチレンサクシネート−ｃｏ−ブチレンアジペート）等に代表されるジオールとジカルボン酸からなる重縮合系脂肪族ポリエステル、ポリ乳酸、ポリグリコール酸、ポリ（３−ヒドロキシ酪酸）、ポリ（３−ヒドロキシ吉草酸）、ポリ（３−ヒドロキシカプロン酸）等のポリヒドロキシカルボン酸、ポリ（ε−カプロラクトン）やポリ（δ−バレロラクトン）に代表されるポリ（ω−ヒドロキシアルカノエート）等の生分解性を有する脂肪族ポリエステル樹脂等が挙げられ、これらの混合物や共重合体であってもよい。
【００１３】
本発明に用いるポリエステル系樹脂には、ポリエステル系樹脂の物性を大幅に損ねることのない範囲で、必要に応じてその他の樹脂成分を共重合ないしは混合することもできる。樹脂成分としては、ポリアミド類、ポリエステルアミド類、ポリエステルカーボネート類、ポリケトン類、ポリオレフィン類、ポリスチレン類、ポリ（メタ）アクリレート類、キチン・キトサン類、セルロース類、澱粉等の多糖類等が挙げられる。
【００１４】
本発明で用いられる層状珪酸塩とは、膨潤性層状粘土鉱物であり、具体的には、スメクタイト、バーミキュライト、および膨潤性フッ素雲母等が挙げられる。スメクタイトの例としては、モンモリロナイト、バイデライト、ヘクトライト、サポナイトが挙げられる。膨潤性フッ素雲母の例としては、Ｎａ型フッ素四ケイ素雲母、Ｎａ型テニオライト、Ｌｉ型テニオライト等が挙げられ、また上記の他に、カネマイト、マカタイト、マガディアイト、ケニアイト等のアルミニウムやマグネシウムを含まない層状珪酸塩を使用することもできる。天然品以外に合成品でもよく、合成方法としては、溶融法、インターカレーション法、水熱法等が挙げられるが、いずれの方法であってもよい。
【００１５】
上記層状珪酸塩のカチオン交換容量は、５０〜１５０ミリ当量／１００ｇが好ましく、８０〜１２０ミリ当量／１００ｇがさらに好ましい。カチオン交換容量が５０ミリ当量／１００ｇ未満であると有機カチオンの層間挿入が不十分になる場合があり、カチオン交換容量が１５０ミリ当量／１００ｇを超えるものは入手が困難である。
【００１６】
本発明において層状珪酸塩は、予め分子内に炭素数８以上のアルキル基またはアルキレン基を１個以上および水酸基を１個含有するオニウム塩で有機処理しておくことが必要である。炭素数８以上のアルキル基またはアルキレン基がないと層間距離が小さすぎるため、またポリエステル系樹脂との親和性が低すぎるために、ポリエステル系樹脂の層間挿入が困難になる。また該アルキル基またはアルキレン基が１分子内に多数存在すると、オニウム塩の分子量が大きくなるため、有機カチオン交換にオニウム塩が多量必要となるため経済的でない。従って該アルキル基またはアルキレン基は、１分子内に３個以下が好ましく、２個以下がさらに好ましい。また該アルキル基またはアルキレン基の炭素数は８以上である必要があり、１２以上が好ましく、１６以上がさらに好ましい。水酸基は１分子内にただ１個である必要がある。水酸基がないとポリエステル系樹脂の層間挿入が困難であり、水酸基が２個以上あるとポリエステル系樹脂のアルコリシスが顕著になって分子量低下や着色の原因となる。
【００１７】
オニウム塩としては、４級アンモニウム塩、イミダゾリウム塩、ピリジニウム塩、ホスホニウム塩等が挙げられる。具体的には、２−オレイル−３−ヒドロキシエチル−３−エチルイミダゾリウム、２−ステアリル−３−ヒドロキシエチル−３−メチルイミダゾリウム、２−ステアリル−３−ヒドロキシエチル−３−エチルイミダゾリウム、２−ラウリル−３−ヒドロキシエチル−３−エチルイミダゾリウム、２−ヒドロキシステアリル−３，３−ジエチルイミダゾリウム、１−ステアロイルオキシエチル−２−オレイル−３−ヒドロキシエチルイミダゾリウム、１−ラウロイルオキシエチル−２−ステアリル−３−ヒドロキシエチルイミダゾリウム、ヒドロキシエチルステアリルジメチルアンモニウム、ヒドロキシエチルジステアリルメチルアンモニウム、ヒドロキシエチルラウリルジメチルアンモニウム、ポリエチレングリコールラウリルジメチルアンモニウム、ヒドロキシステアリルトリメチルアンモニウム、２−ヒドロキシ−３−メタクリロイルオキシプロピルトリメチルアンモニウム、ヒドロキシステアリルピリジニウム、ヒドロキシステアリルトリブチルホスホニウム、等が好適に用いられるが、炭素数８以上のアルキル基又はアルキレン基を１個以上と水酸基を１個含有するオニウム塩であればこれらに限定されない。これらのうち特に２位に炭素数８以上のアルキル基またはアルキレン基を有するイミダゾリウム塩では、ホフマン分解によるアルキル基またはアルキレン基の脱離等の副反応が起こりにくく、層間剥離してポリエステル系樹脂とカチオンが接触した場合に樹脂の分解も引き起こしにくい、すなわち分子量低下や着色抑制の効果が高い傾向があるため、特に好適に用いられる。
【００１８】
また、層状珪酸塩を上記オニウム塩で処理する方法としては、まず層状珪酸塩を水または極性有機溶媒中に分散させ、ここへ上記オニウム塩を添加して撹拌混合することにより、層状珪酸塩の無機イオンを有機オニウムイオンとイオン交換させた後、濾別・洗浄・乾燥する方法が挙げられる。
【００１９】
層状珪酸塩のカチオン交換容量の５０〜１２０％が有機カチオンにより修飾されていることが好ましく、６０〜１１０％の割合で有機カチオン修飾されていることがさらに好ましい。有機カチオン修飾率が５０％未満であるとポリエステル系樹脂の層間挿入が困難となり好ましくない。また有機カチオン修飾率が１２０％を超えると遊離オニウム塩による副反応が顕著となるため好ましくない。
【００２０】
有機処理された層状珪酸塩（以後、「有機処理層状珪酸塩」と呼ぶことがある。）の配合量はポリエステル系樹脂１００質量部に対して１〜２０質量部、好ましくは２〜１０質量部である。１質量部未満では本発明の目的とする、耐熱性や機械的特性等の改良効果が小さく、２０質量部を超える場合には樹脂中への微分散が困難となって靭性が大きく低下するとともに、分子量低下や着色も顕著になるので好ましくない。
【００２１】
本発明のポリエステル樹脂組成物にはその特性を大きく損なわない限りにおいて、顔料、熱安定剤、酸化防止剤、耐候剤、難燃剤、可塑剤、滑剤、離型剤、帯電防止剤、充填材等を添加することも可能である。熱安定剤や酸化防止剤としては、例えばヒンダードフェノール類、フォスファイト等のリン化合物、ヒンダードアミン類、イオウ化合物、銅化合物、アルカリ金属のハロゲン化物あるいはこれらの混合物を使用することができる。無機充填材としては、マイカ、タルク、炭酸カルシウム、炭酸亜鉛、ワラストナイト、シリカ、アルミナ、酸化マグネシウム、ケイ酸カルシウム、アルミン酸ナトリウム、アルミン酸カルシウム、アルミノ珪酸ナトリウム、珪酸マグネシウム、ガラスバルーン、カーボンブラック、酸化亜鉛、三酸化アンチモン、ゼオライト、ハイドロタルサイト、金属繊維、金属ウイスカー、セラミックウイスカー、チタン酸カリウム、窒化ホウ素、グラファイト、ガラス繊維、炭素繊維等が挙げられる。有機充填材としては、澱粉、セルロース微粒子、木粉、おから、モミ殻、フスマ等の天然に存在するポリマーやこれらの変性品が挙げられる。可塑剤としては、ポリエステル系樹脂に相溶し、不揮発性かつ無毒性のものが好ましく、ジオクチルフタレート等のフタル酸エステル類、ジオクチルアジペート等のアジピン酸エステル類、トリブチルシトレート、アセチルトリブチルシトレート等のクエン酸エステル類、トリクレジルフォスフェート等のリン酸エステル類、エポキシ化大豆油やエポキシ化アマニ油等のエポキシ類、グリセリンエステル類、ポリエステルオリゴマー等が挙げられる。
【００２２】
なお、本発明のポリエステル系樹脂組成物に上記の熱安定剤、酸化防止剤、可塑剤、充填材等を混合する方法は特に限定されるものではなく、ポリエステル系樹脂の製造時、あるいはポリエステル系樹脂と層状珪酸塩を溶融混練する際に添加することができる。
【００２３】
本発明におけるポリエステル系樹脂組成物の製造法としては、一般的な押出機、例えば、一軸押出機、二軸押出機、ロール混練機、ブラベンダー等を用いてポリエステル系樹脂と、有機処理された層状珪酸塩とを溶融混練する方法があるが、層状珪酸塩の分散をよくする意味で二軸押出機を使用することが好ましい。またポリエステル系樹脂組成物を製造する第２の方法としては、ポリエステル系樹脂を形成するモノマーに対して、有機処理された層状珪酸塩を所定量存在させた状態でモノマーを重合することによって樹脂組成物を得る方法がある。
【００２４】
本発明においては上記ポリエステル系樹脂組成物から押出成形、真空または及び圧空成形、射出成形、ブロー成形、及び発泡成形のいずれかの方法によって樹脂成形体を得ることができる。例えば、通常のＴダイや丸ダイを用いた押出成形法およびインフレーション法により、上記樹脂組成物からポリエステル系樹脂フィルムまたはシートを製造することができる。また、未延伸フィルムから、ロール延伸法やテンター法、チューブラ法等を用いて、１軸延伸、同時２軸延伸、および逐次２軸延伸により延伸フィルムを製造することができる。また未延伸シートを真空成形、圧空成形、および真空圧空成形等の深絞り成形を施すことにより、食品用容器、ブリスターパック容器、およびプレススルーパック容器等の各種の形状に加工することもできる。
【００２５】
ブロー成形法としては、ダイレクトブロー法や射出ブロー成形法、さらには延伸ブロー成形等も採用することができる。またホットパリソン法及びコールドパリソン法のいずれの方法も採用できる。また射出成形法としては、一般的な射出成形法を用いることができ、さらにはガス射出成形、射出プレス成形等も採用できる。発泡成形法としては、押出成形において化学分解型または揮発型発泡剤を併用する方法がある。
【００２６】
本発明の成形体は、未延伸および延伸フィルム、各種シート、産業資材用硬質パイプ、カード類、ブリスターパック容器、プレススルーパック容器、食品用容器、各種液体用容器、食器、事務用品、日用品、スポーツ用品、玩具、電化製品用樹脂部品、自動車用樹脂部品、緩衝材、断熱材等の種々の用途に使用することができる。
【００２７】
【作用】
本発明において、ポリエステル系樹脂組成物の分子量低下や着色を抑制しつつ、耐熱性や機械的特性が向上する理由としては、層状珪酸塩のナノレベルでの分散に必要なオニウム塩分子中の水酸基が過剰でなく必要最低の１個のみを含有することによるものと推察される。
【００２８】
【実施例】
以下本発明を実施例によりさらに具体的に説明するが、本発明は実施例のみに限定されるものではない。実施例および比較例の評価に用いた測定法は次のとおりである。
（１）層間距離：
樹脂組成物の射出成形試験片について、理学電機工業製Ｘ線回折装置ＲＡＤ−ｒＢを用い、角度２〜１０°の範囲で測定を行い、ピーク位置より底面間距離を評価した。測定範囲においてピークが認められない場合には、「層間剥離」と判定され、層状珪酸塩の分散が高度に進行している状態と考えられる。
（２）分子量保持率：
島津製作所製ＧＰＣ装置ＬＣ−ＶＰを用い、溶離液テトラヒドロフラン、温度４０℃、流速１ｍＬ／分、ポリスチレン換算で重量平均分子量（Ｍｗ）を評価した。層状珪酸塩を複合化していない場合のポリエステル系樹脂のＭｗと複合した後のポリエステル系樹脂のＭｗとの比から、下記式に従い分子量保持率を算出した。
分子量保持率（％）＝１００×Ｍｗ（複合体）／Ｍｗ（ポリエステル系樹脂）
（３）熱変形温度：
ＪＩＳ規格Ｋ−７２０７に準拠し、ポリ乳酸では１２０℃、３０分熱処理した試料について、ポリ（ブチレンアジペート−ｃｏ−ブチレンテレフタレート）とポリ乳酸の組み合わせでは熱処理無しで、荷重０．９８ＭＰａにおける熱変形温度を測定した。
（４）曲げ弾性率：
ＪＩＳ規格Ｋ−７２０３に従い、ポリ乳酸では１２０℃、３０分熱処理した試料について、ポリ（ブチレンアジペート−ｃｏ−ブチレンテレフタレート）とポリ乳酸の組み合わせでは熱処理無しで、変形速度１ｍｍ／分で荷重をかけ、曲げ弾性率を測定した。
（５）有機カチオン修飾率：
次式に従い、有機カチオン修飾率を算出した。ここで、有機カチオン重量％は有機処理層状珪酸塩の灰分測定により求めた値であり、合成フッ素雲母ＭＥ−１００のカチオン交換容量は１２０ミリ当量／１００ｇとした。有機カチオン処理時のオニウム塩の添加量によっては有機カチオン修飾率が１００％を超える場合もある。
有機カチオン修飾率（％）＝１００×（有機カチオン重量％／有機カチオン分子量）／１２０
（６）外観：
色調、透明性、凝集物の有無等を目視にて観察した。
【００２９】
実施例および比較例では以下の有機処理層状珪酸塩を用いた。
ＭＯＨＥ：合成フッ素雲母（コープケミカル製ＭＥ−１００、カチオン交換容量１２０ミリ当量／１００ｇ）を２−オレイル−３−ヒドロキシエチル−３−エチルイミダゾリウム塩で有機処理したもの（有機カチオン修飾率７９％）。
ＭＳＨＭ：ＭＥ−１００を２−ステアリル−３−ヒドロキシエチル−３−メチルイミダゾリウム塩で有機処理したもの（有機カチオン修飾率９５％）。
ＭＡＥ：ＭＥ−１００をジステアリルジメチルアンモニウム塩で有機処理したもの（有機カチオン修飾率９０％）。
ＭＥＥ：ＭＥ−１００をモノラウリルジヒドロキシエチルメチルアンモニウム塩で有機処理したもの（有機カチオン修飾率１１３％）。
【００３０】
実施例１
ポリ乳酸（カーギルダウ社製ＮａｔｕｒｅＷｏｒｋｓ４０３０Ｄ；Ｄ体＝１．３％、Ｔｍ＝１６９℃）（ＰＬＡ）１００質量部とＭＯＨＥ４質量部を混合し、スクリュー径３０ｍｍφの２軸押出機（池貝製ＰＣＭ−３０）を用いて１９０℃で溶融混練し、樹脂組成物を得た。得られた樹脂組成物を射出成形により０．３２ｃｍ（１／８インチ）厚みの試験片に成形して各種物性評価を行った。結果を表１に示す。
【００３１】
実施例２
Ｌ−ラクチド１００質量部、ＭＯＨＥ４質量部、オクチル酸スズ０．２質量部を混合し、１５０℃に加熱して１時間重合を行い、樹脂組成物を得た。これを粉砕、試験片を作製し、各種物性評価を行った。結果を表１に示す。
【００３２】
実施例３
ＰＬＡ１００質量部とＭＳＨＭ４質量部を混合し、実施例１と同様にして樹脂組成物を得た。各種物性評価結果を表１に示す。
【００３３】
実施例４
ポリ（ブチレンアジペート−ｃｏ−ブチレンテレフタレート）（ＢＡＳＦ社製Ｅｃｏｆｌｅｘ）（ＰＢＡＴ）９０質量部、ＰＬＡ１０質量部、ＭＯＨＥ４質量部を混合し、実施例１と同様にして樹脂組成物を得た。各種物性評価結果を表１に示す。
【００３４】
比較例１
ＰＬＡ１００質量部、ＭＡＥ４質量部を混合し、実施例１と同様にして樹脂組成物を得た。各種物性評価結果を表１に示す。
【００３５】
比較例２
ＰＬＡ１００質量部、ＭＥＥ４質量部を混合し、実施例１と同様にして樹脂組成物を得た。各種物性評価結果を表１に示す。
【００３６】
比較例３
ＭＯＨＥの代わりにＭＥＥを用い、実施例２と同様にして樹脂組成物を得た。各種物性評価結果を表１に示す。
【００３７】
比較例４
ＭＯＨＥの代わりにＭＥＥを用い、実施例４と同様にして樹脂組成物を得た。各種物性評価結果を表１に示す。
【００３８】
【表１】
2004277439.tif 000002
【００３９】
表１に示したように、実施例１〜４では分子量低下が抑制され、耐熱性および機械的特性に優れた樹脂組成物が得られた。一方、比較例１では水酸基を有しないため分散性が低く、得られた樹脂組成物の耐熱性および機械的特性が低いものとなった。また比較例２〜４では水酸基を２個含有するため、分子量低下や着色が顕著であった。
【００４０】
【発明の効果】
本発明によれば、分子量低下や着色が抑制され、かつ耐熱性および機械的特性に優れたポリエステル系樹脂組成物、及びそれらの各種成形体が提供される。